FR 2697668 A1 19940506 FR 9213317 A 19921105 BOBINAGE SUPRACONDUCTEUR NOTAMMENT POUR LIMITEUR DE COURANT ET LIMITEUR COMPORTANT UN TEL BOBINAGE La présente invention concerne un bobinage utilisable notamment pour la réalisation d'un limiteur de courant. I1 est connu, notamment par la demande de brevet européen n" 0 336 337, de réaliser un limiteur supraconducteur au moyen d'une bobine placée dans un cryostat et comprenant deux enroulements coaxiaux en matériau supraconducteur bobinés en sens inverse. I1 a été suggéré, pour augmenter la puissance du limiteur, de réaliser un bobinage en disposant de manière coaxiale plusieurs bobines du type précité et en les reliant électriquement en série. Dans un tel bobinage, il se pose, pour chacune des bobines constitutives, le problème posé par l'isolation à établir entre chacun des enroulements. Si l'on isole les enroulements l'un par rapport à l'autre, il est nécessaire d'utiliser une couche isolante supportant une très grande tension. En effet, supposons que l'un des enroulements présente une zone dans laquelle l'état supraconducteur disparaît pour faire place à l'état normal (on désignera dans la suite cette zone par zone de transition): il se développe entre la zone de transition et la zone adjacente de l'autre enroulement une tension électrique importante. Si l'isolement est insuffisant, la tension peut provoquer un claquage entre enroulements. Mais un bon isolement suppose une couche épaisse qui va augmenter le volume du bobinage de manière importante. Par ailleurs cette couche isolante de l'électricité est également isolante de la chaleur, de sorte que la chaleur qui se développe dans la zone de l'enroulement en transition ne se transmettera pas facilement à la zone adjacente de l'autre enroulement dont la transition pourra être retardée. Un but de la présente invention est de réaliser une isolation partielle entre deux enroulements qui évite les claquages de l'isolant et ne soit pas d'un encombrement important. Selon l'invention, les enroulements d'une bobine sont séparés par un matériau présentant une résistance surfacique dans le sens radial comprise entre 10-5 et 10-2 S.m2 à la température du cryostat. Avantageusement, l'isolation est constituée par une matrice polymérique chargée au noir de carbone. En variante, l'isolation est constitué par des fibres de carbone imprégnées par une résine polymérique. L'invention sera bien comprise à la lumière de la description d'un exemple de réalisation de l'invention, en référence au dessin annexé dans lequel: - la figure 1- est un schéma expliquant les problèmes posés par l'isolation entre les enroulements d'une bobine supraconductrice à deux enroulements, - la figure 2 est une vue schématique en élevation partiellement en coupe d'un bobinage selon l'invention placé dans un cryostat, - la figure 3 est une vue partielle en coupe selon la ligne III-III de la figure 2, - la figure 4 est une vue agrandie d'une partie de la figure 2, - la figure 5 est un schéma montrant comment sont enroulés les enroulements de deux bobines adjacentes. Dans la figure 1, les lignes 1 et 2 représentent respectivement les deux enroulements d'une même bobine, connectés en parallèle aux points A et B. On suppose que l'enroulement 1 subit, dans la portion CD, une transition de l'état supraconducteur à l'état normal; ceci est illustré dans la figure par la résistance Rbl entre les points C et D. La tension dans la zone CD est illustrée par la courbe C1 de la figure. Si l'enroulement 2 reste à l'état supraconducteur, la différence de tension AU2 entre l'enroulement 1 et l'enroulement 2 atteint des valeurs élevées pouvant entraîner le claquage de l'isolement entre les enroulements. Si, selon l'invention, la couche entre les enroulements 1 et 2 n'est pas un parfait isolant, ce qui est symbolisé dans la figure 1 par les résistances réparties r, une transition d'une portion CD de l'enroulement I entraîne une transition quasi simultanée d'une portion C'D' sensiblement adjacente de l'enroulement 2, par échauffement du courant transféré de l'enroulement 1 vers l'enroulement 2, ce qui a été représenté par la résistance Rb2 dans la figure, entre les points C' et D'. Cet échauffement agit à la fois sur les deux enroulements, de sorte que les zones transitées CD et C'D' se développent alors rapidement pour atteindre AB. La tension de l'enroulement 2 dans la zone en cours de transition C'D' est représentée par la courbe C2 dans la figure 1. On voit que la différence de tension AU1 entre les deux zones CD et C'D' en cours de transition est nettement inférieure à la valeur AU2, ce qui évite tout risque de claquage de l'isolant entre les enroulements 1 et 2. La figure 2 est une vue en élévation partiellement en coupe axiale d'un bobinage 10 selon l'invention placé dans un cryostat 11 partiellement rempli par un liquide cryogénique 12 tel que l'hélium liquide. Le bobinage est posé sur des supports isolants 13. Les traversées du cryostat, qui ne font pas partie de l'invention, n'ont pas été représentées. Comme on l'a expliqué déjà, et comme il est illustré dans la figure 3, le bobinage supraconducteur 10 de l'invention comprend une pluralité de bobines cylindriques coaxiales B1, B2, ... Bn, reliées électriquement en série. La bobine B1 ayant le diamètre le plus faible est bobinée sur un mandrin 14 ; les autres bobines sont réalisées par bobinages autour de tiges cylindriques entre lesquelles est injectée une résine polymérisable 15 ; la dernière bobine Bn est éventuellement entourée d'un mandrin ou frettage 14A en matériau isolant; les tiges sont alors extraites et leur emplacement définit des canaux 16 pour la circulation du liquide cryogénique. La figure 4 montre une portion agrandie IV de la figure 2. Dans la figure 4, on distingue une partie de la bobine B2 et une partie de la bobine B3. La bobine B2 comporte deux enroulements e21 et e22 bobinés à spires jointives et en sens inverse, afin de réduire l'auto-inductance; les enroulements sont constitués par exemple: - d'un conducteur à 7 brins dont six brins de niobium-titane compactés autour d'un brin résistif constituant une âme centrale, - ou d'une nappe comprenant plusieurs (8 par exemple) conducteurs à 7 brins, - ou d'une barre type Roebel constituée d'un assemblage transposé de conducteurs à 7 brins. Ces exemples ne sont nullement limitatifs. Les enroulements e21 et e22 sont séparés par une couche i2 réalisée en un matériau qui, selon la caractéristique essentielle de l'invention, n'est pas un isolant parfait, mais un matériau présentant une résistance surfacique dans le sens radial comprise entre 10-5 et 10-2 0.m2 à la température qui règne dans le cryostat. Un tel matériau peut être par exemple une matrice polymérique chargée de noir de carbone ou tout autre matériau ayant la même fourchette de résistivité dans les conditions d'utilisation précitées. La bobine B3 est constituée de manière identique de deux enroulements e31 et e32 séparés par une couche isolant i3. A titre d'exemple, pour la réalisation d'un limiteur de courant à la tension nominale de 63 kVeff et à l'intensité nominale efficace de 1250 ampères, le bobinage comprendra de l'ordre de 25 bobines; les conducteurs auront une épaisseur de 0,5 mm environ et l'épaisseur de l'isolation partielle entre enroulements d'une bobine sera voisin de 0,3 mm. Cette isolation partielle sera par exemple une matrice polymérique chargée de noir de carbone ayant une résistivité de 1 Q.m à la température de l'hélium liquide, ce qui donne, pour une épaisseur de 0,3 mm, une résistance surfacique dans le sens radial de 3.10-4 Q.m2. On peut obtenir un résultat analogue en utilisant de la fibre de carbone sous forme de tissu, imprégnée après bobinage par une résine polymérique. En pratique, la résistance surfacique dans le sens radial peut être choisie entre 10-5 et 10-2 0.m2. La figure 5 montre comment sont enroulés les conducteurs de deux bobines adjacentes, soit les bobines B2 et B3 portant respectivement les enroulements e21, e22 et e31, e32. La jonction est faite à l'un des sommets du bobinage. Le flux de fuite d'un tel bobinage est extrêmement réduit, de sorte que les pertes par courants induits dans le cryostat sont négligeables. L'invention s'applique notamment à la réalisation de limiteurs de courant à moyenne et haute tension. REVENDICATIONS 1/ Bobinage supraconducteur utilisable notamment pour un limiteur de courant, comportant une pluralité de bobines cylindriques disposées coaxialement, reliées électriquement en série et comportant chacune deux enroulements en matériau supraconducteur, reliés électriquement en parallèle, disposés coaxialement l'un par rapport à l'autre et bobinés en sens inverse, caractérisé en ce que dans chacune des bobines, les enroulements sont séparés par un matériau présentant une résistance surfacique dans le sens radial comprise entre 10-5 et 10-2 Q .m2 à la température du cryostat. 2/ Bobinage selon la revendication 1, caractérisé en ce que le matériau est une matrice polymérique chargée au noir de carbone. 3/ Bobinage selon la revendication 1, caractérisé en ce que le matériau est constituée de fibres de carbones imprégnées d'une résine polymérique. 4/ Limiteur de courant caractérisé en ce qu'il comprend un bobinage selon l'une des revendications 1 à 3.